(57)【特許請求の範囲】
【請求項１】
単糸繊度が３〜８ｄｔｅｘ、伸度が１００％以上であり、かつ熱収縮性の異なる２種のポリエステル樹脂をサイドバイサイド型に接合した高配向未延伸糸を供給糸条として用い、該供給糸条に、延伸仮撚加工温度よりも２０℃以上高い温度であり、かつ１７０〜２３０℃の温度下、荷重０〜５ｇｆの低張力で熱処理を施した後、次いで、下記（Ｉ）および（ＩＩ）の条件で延伸仮撚加工をほどこすものであって、これらの工程を１５０ｍ／分以下の加工速度で連続しておこなうことを特徴とするポリエステル潜在捲縮マルチフィラメント糸の製造方法。
（Ｉ）仮撚数が、２５０００／（０．９×Ｄ）１／２〜３５０００／（０．９×Ｄ）１／２である。なお、Ｄは延伸仮撚加工後のポリエステル潜在捲縮マルチフィラメント糸の総繊度（ｄｔｅｘ）である。
（ＩＩ）延伸仮撚加工温度が１４０〜１８０℃である。
【請求項２】
熱処理をほどこした後、延伸仮撚加工をほどこす前に、該供給糸条を荷重０〜３５ｇｆの低張力にて冷却することを特徴とする請求項１に記載のポリエステル潜在捲縮マルチフィラメント糸の製造方法。
【発明の詳細な説明】
【技術分野】
【０００１】
本発明は、ポリエステル潜在捲縮マルチフィラメント糸の製造方法に関するものである。
【背景技術】
【０００２】
近年、各種の衣料分野において、ストレッチ性が強く求められている。そして、求められるストレッチ性を達成するために、潜在捲縮性（熱水処理をおこなうことにより捲縮、つまりクリンプが発現するという性質）を有するサイドバイサイド型のフィラメント糸からなる織編物（布帛）が、数多く提案されている。このような潜在捲縮性を有するフィラメント糸が用いられた織編物は、ストレッチ性にとどまらずストレッチバック性をも得ることができ、機能性に優れているため、スポーツ衣料をはじめ婦人用パンツなどの分野において、広く用いられている。
【０００３】
しかしながら、このような潜在捲縮糸にて発現するクリンプは比較的ピッチが長いため、該潜在捲縮糸を無撚りのままで用いて織編物を作製すると、得られた織編物に大きなシボが発生し、織編物の品位が損なわれるという欠点がある。そこで、潜在捲縮糸に中撚域から強撚域の撚りを加えるなどの手法により、該潜在捲縮糸から得られる織編物のシボを抑制することがなされている。
【０００４】
ここで、中撚域から強撚域の撚りを加えられた糸は、一般に、剛直なものになる傾向がある。そのため、このような中〜強程度の実撚糸が用いられた織編物においては、ソフトな風合いやストレッチ性が損なわれたり、光沢が低下したりするなどという問題が起こる場合がある。そこで、糸に捲縮性を与えるための代表的な手段である仮撚を利用し、得られる織編物のシボを抑制しつつ、さらにストレッチ性を付与することが検討されている。
【０００５】
例えば、特許文献１には、ＰＢＴ（ポリブチレンテレフタレート）とＰＥＴ（ポリエチレンテレフタレート）とをサイドバイサイド型に複合紡糸して得た潜在捲縮糸を、間歇的に水性液体を付与しながら延伸し、次いで、仮撚加工をおこなう手段が開示されている。
【０００６】
特許文献２には、変性ＰＢＴと未変性ＰＢＴをサイドバイサイド型に複合紡糸した後、延伸して潜在捲縮糸とし、その後、これをピン方式によって仮撚りする手段が開示されている。
【先行技術文献】
【特許文献】
【０００７】
【特許文献１】特開平１１−１４０７３９号公報
【特許文献２】特開２００９−１３８３１８号公報
【発明の概要】
【発明が解決しようとする課題】
【０００８】
しかしながら、上記特許文献１および２に記載された仮撚糸は、いずれも、織編物が染色加工を経ることにより発生するシボを抑えるには、依然として潜在捲縮糸に追撚手法が必要である。そのため、得られる織編物にシボが発生したり、製造工程が煩雑になったりすることに加え、濃染性が不十分であるという問題があった。また、一般的には、生産した加工糸の色差を検査する際には、筒編染色地での判定をおこなうが、上記特許文献１、および２で得られた仮撚糸は、その染色判定において、仮撚加工における錘間での色差バラツキが生じ、Ｍ収率が低下するなどの品質管理面での問題を有していた。
【０００９】
さらに、上記問題を解決するために、本発明者らは、特願２０１０−２２３１５２号において、サイドバイサイド型の潜在捲縮糸の未延伸糸に特定の高速延伸仮撚を施すことを検討したところ、上記のような従来技術の欠点はある程度改善されるものの、その改善の程度は未だ不十分である。
【００１０】
本発明は、上記のような課題を十分に改善するものであり、フィラメント糸の錘間色差バラツキが抑制され、しかも、構成繊維として布帛に含まれると優れたストレッチ性と濃染性を発現することが出来るとともに、追撚が付与されることなく無撚状態で用いられても、表面のシボ発生が抑制された品位品質の安定した布帛を得ることができるポリエステル潜在捲縮マルチフィラメント糸およびその製造方法を提供することを技術的な課題とするものである。
【課題を解決するための手段】
【００１１】
本発明者らは、上記課題を解決するため鋭意検討した結果、熱収縮性の異なる２種のポリエステル樹脂をサイドバイサイド型に接合した複合繊維からなり、総繊度が１５０ｄｔｅｘ以下、単糸繊度が２．５〜７ｄｔｅｘである潜在捲縮性を有するポリエステル潜在捲縮マルチフィラメント糸であって、潜在捲縮率が４５％以上であることを特徴とするポリエステル潜在捲縮マルチフィラメント糸は、上記の課題を解決しうることを見出し、本発明に到達した。
【００１２】
すなわち本発明は、以下の内容を要旨とするものである。
（１）３〜８ｄｔｅｘ、伸度が１００％以上であり、かつ熱収縮性の異なる２種のポリエステル樹脂をサイドバイサイド型に接合した高配向未延伸糸を供給糸条として用い、該供給糸条に、延伸仮撚加工温度よりも２０℃以上高い温度であり、かつ１７０〜２３０℃の温度下、荷重０〜５ｇｆの低張力で熱処理を施した後、次いで、下記（Ｉ）および（ＩＩ）の条件で延伸仮撚加工をほどこすものであって、これらの工程を１５０ｍ／分以下の加工速度で連続しておこなうことを特徴とするポリエステル潜在捲縮マルチフィラメント糸の製造方法。
（Ｉ）仮撚数が、２５０００／（０．９×Ｄ）１／２〜３５０００／（０．９×Ｄ）１／２である。なお、Ｄは延伸仮撚加工後のポリエステル潜在捲縮マルチフィラメント糸の総繊度（ｄｔｅｘ）である。
（ＩＩ）延伸仮撚加工温度が１４０〜１８０℃である。
（２）熱処理をほどこした後、延伸仮撚加工をほどこす前に、該供給糸条を荷重０〜３５ｇｆの低張力にて冷却することを特徴とする（１）のポリエステル潜在捲縮マルチフィラメント糸の製造方法。
【発明の効果】
【００１３】
本発明によれば、フィラメント糸の錘間色差バラツキが抑制され、しかも、構成繊維として布帛に含まれると優れたストレッチ性と濃染性を付与することが出来るとともに、加工糸に追撚を与えないで無撚状態で用いても織編物表面のシボ発生が抑制された品位品質の安定した布帛を得ることのできるポリエステル潜在捲縮マルチフィラメント糸を提供することができる。
【図面の簡単な説明】
【００１４】
【図１】本発明の製造方法に用いられる製造装置の一例である。
【発明を実施するための形態】
【００１５】
以下、本発明を詳細に説明する。
まず、本発明の製造方法により得られるポリエステル潜在捲縮マルチフィラメント糸（以下、単に「本発明のフィラメント糸」などと略称する場合がある）は、熱収縮性の異なる２種のポリエステル樹脂を、サイドバイサイド型に接合した複合繊維からなるものである。熱収縮性の異なる２種のポリエステル樹脂を用いることで、潜在捲縮性を有するフィラメント糸とすることができる。
【００１６】
ポリエステル樹脂としては、熱収縮性の異なる２種であれば特に限定されるものではなく、繊維形成性を有する従来公知のポリエステル重合体を任意に選択して用いることができる。例えば、繰り返し単位が実質的に全てエチレンテレフタレートからなるホモポリエチレンテレフタレート（ホモＰＥＴ）が用いられてもよいし、全繰り返し単位の８５％以上がエチレンテレフタレートであって、他の成分が共重合されてなる共重合ＰＥＴも用いることができる。
【００１７】
そのような共重合ＰＥＴにおける共重合成分としては、イソフタル酸、５−ナトリウムスルホイソフタル酸、２，２−ビス｛４−（β−ヒドロキシエトキシ）フェニル｝プロパンなどがあげられる。なかでも、５−ナトリウムスルホイソフタル酸を共重合成分として用いると、本発明のフィラメント糸がカチオン可染糸となって商品価値が高まるので好ましい。その他、ポリブチレンテレフタレート、ポリテトラメチレンテレフタレートなども使用可能である。
【００１８】
本発明では、上記に挙げたようなポリエステル樹脂から、熱収縮性の異なる２種類のポリエステル樹脂を選択して用いる。この点において、同種の重合体（つまり、同一のポリエステル）であっても、互いに熱収縮性の異なるものであれば、熱収縮性の異なる２種類のポリエステル樹脂であるといえる。
【００１９】
熱収縮性の異なる２種類のポリエステル樹脂が、同一のポリエステル樹脂である場合、両者の極限粘度を異なるものとすることにより、熱収縮性を異なるものとすることができる。すなわち、相対的に極限粘度の低いＰＥＴを低熱収縮性ポリエステル樹脂、極限粘度の高いＰＥＴを高熱収縮性ポリエステル樹脂として用いることができる。
【００２０】
２種類のポリエステル樹脂が同一である場合、その極限粘度の差が、０．１０〜０．２５ｇ／ｄｌであることが好ましく、０．１５〜０．２０ｇ／ｄｌであることがより好ましい。それは、ストレッチ性能を安定して得られる利点があるからである。極限粘度の差が０．１０ｇ／ｄｌ未満であるとストレッチ性能に乏しくなり、極限粘度の差が０．２５ｇ／ｄｌを超えると紡糸性が低下する場合があり好ましくない。
【００２１】
また、異種のポリエステル樹脂を用いる場合、極限粘度が同じでも熱収縮性が異なる場合があり、このような場合は、必ずしも極限粘度に差を設ける必要はない。また、高熱収縮性ポリエステル樹脂の極限粘度が、低熱収縮性ポリエステル樹脂の極限粘度よりも低い場合もありうる。
【００２２】
例えば、高熱収縮性ポリエステル樹脂として、イソフタル酸、５−ナトリウムスルホイソフタル酸、２，２−ビス〔４−（Ｂ−ヒドロキシエトキシ）フェニル〕プロパンのうちいずれか１種以上の成分が共重合された共重合ＰＥＴを用い、かつ低熱収縮性ポリエステル樹脂としてホモＰＥＴポリマーを用いた場合は、共重合ＰＥＴポリマーの熱収縮率が相対的に高いので、いずれのポリエステル樹脂の極限粘度が高くてもよい。
【００２３】
この場合の具体例としては、高熱収縮性ポリエステル樹脂として、イソフタル酸５〜１０モル％及び２，２−ビス〔４−（Ｂ−ヒドロキシエトキシ）フェニル〕プロパン３〜８モル％を共重合成分として含み、かつ極限粘度が０．６０〜１．５０ｇ／ｄｌである共重合ＰＥＴを用い、低熱収縮性ポリエステル樹脂として、極限粘度が０．４０〜０．６０ｇ／ｄｌのＰＥＴを用いる場合などが挙げられる。
【００２４】
本発明では、上記のように、熱収縮性の異なるポリエステル樹脂を２種選択し用いることが必要である。そして、マルチフィラメント糸中における２種類の異なるポリエステル樹脂の接合形態は、紡糸性や品質安定性の点から、サイドバイサイド型であることが必要である。
【００２５】
本発明のフィラメント糸は、その総繊度が１５０ｄｔｅｘ以下であることが必要であり、１３０ｄｔｅｘ以下であることが好ましい。総繊度が１５０ｄｔｅｘ以下であることにより、布帛に対して適度のシャリ感を有するドライタッチな風合いを付与することができる。総繊度が１５０ｄｔｅｘを超えると、布帛の風合いが硬くなるため衣料用ストレッチ素材としては不適切となる。なお、総繊度は、シボ立ちの抑制、品質の安定化の観点から、６０〜１２０ｄｔｅｘであることが好ましい。
【００２６】
本発明のフィラメント糸は、その単糸繊度が２．５〜７ｄｔｅｘであることが必要であり、４．５〜６．５ｄｔｅｘであることが好ましい。単糸繊度をこの範囲に設定する事により、布帛に適度のシャリ感を有するドライタッチな風合いを付与することができる。単糸繊度が２．５ｄｔｅｘ未満であると、布帛の風合いがソフト過ぎるものとなるという問題がある。一方、単糸繊度が７ｄｔｅｘを超えると、本発明のフィラメント糸から得られた布帛の目付けが重たくなるため、風合いが硬くなる。そのため、ペーパーライクな風合いとなり、シャリ感を有する風合いが得られないという問題がある。
【００２７】
本発明のフィラメント糸は、潜在捲縮性を有することが必要である。潜在捲縮性を有することにより、ストレッチ性に優れたフィラメント糸とすることができる。
【００２８】
潜在捲縮性の指標としては、例えば湿熱処理前の捲縮率が４％以下という低いものであっても、湿熱処理後の潜在捲縮が発現した際の捲縮率が４５％以上であることが必要であり、該捲縮率が５０％以上であることが好ましく、５５％以上であることが特に好ましい。さらに、シボ立ちの抑制の観点から、湿熱処理後の潜在捲縮が発現した際の捲縮率の上限が、７０％であることが好ましい。なお、該潜在捲縮率の測定方法については後述する。
【００２９】
本発明のフィラメント糸においては、前述の潜在捲縮率が４５％以上であれば、該フィラメント糸を構成繊維として含む布帛に対して、後述するような精練処理、ブラック染色処理等をおこなった場合であっても、該フィラメント糸の潜在捲縮を発現させた場合と同様の捲縮状態となり得るため、該布帛において優れた濃染効果を奏することが可能となると推定される。
【００３０】
本発明のマルチフィラメント糸においては、後述する延伸仮撚加工により微細クリンプを付加し、湿熱処理などをおこなうことで、潜在捲縮性が発現して顕在化し、ストレッチバック性が顕著に向上する。加えて、マルチフィラメント糸の表面形態が緻密な高捲縮形状に変形する事により、フィラメント間に空隙ができ、適度なふくらみ感を有するとともに、フィラメント間の複雑な内部屈曲によって外部への乱反射光が少なくなり、色の深みが増して、濃染性がより一層向上する。なお、上記の湿熱処理後の潜在捲縮が発現した捲縮率が４５％未満であると、マルチフィラメント糸における捲縮発現が乏しくなり、該フィラメント糸を用いて布帛を得た場合、フィラメント糸同士が組織点に拘束され易くなり、その結果、ストレッチバック性が低下するので好ましくない。
【００３１】
また、本発明のフィラメント糸を、上記のような精練処理やブラック処理などによる湿熱処理に付すると、該フィラメント糸が緻密な高い捲縮性を有するものとなる。その結果、追撚が与えられていない無撚状態の該フィラメント糸から構成された布帛においても、表面においてシボ発生が抑制された、品位品質の安定したものとなる。
【００３２】
そして、本発明のフィラメント糸を構成繊維として含む布帛に対して、ブラック染色をおこなえば、Ｌ＊値が１５以下であるという濃染性に優れた布帛を得ることができる。
【００３３】
次に、本発明のフィラメント糸の製造方法について説明する。
まず、本発明の製造方法においては、熱収縮性の異なる２種のポリエステルポリマーをサイドバイサイド型に接合した複合繊維からなる高配向未延伸糸（以下、単に「未延伸糸」と称する場合がある）を、供給糸条として用いることが必要である。
【００３４】
この未延伸糸は、単糸繊度が３〜８ｄｔｅｘであることが必要であり、５．５〜７．５ｄｔｅｘであることが好ましい。該未延伸糸の単糸繊度が３ｄｔｅｘ未満では、後述の延伸仮撚加工により得られるマルチフィラメント糸の単糸繊度が細くなりすぎて、風合いがソフトになり過ぎ、布帛とされた場合にドライタッチな風合いを発現させることができない。さらに、濃染性にも劣るものとなる。一方、単糸繊度が８ｄｔｅｘを超えると、高い捲縮性を有する糸条形態になるように延伸仮撚加工を施したとしても、ふくらみ感が不足するため、硬い風合いのフィラメント糸しか得られないという問題が発生する。
【００３５】
上記の未延伸糸は、伸度が１００％以上であることが必要であり、１００〜１３０％の範囲であることが好ましい。伸度が１００％未満であると、未延伸糸の配向が不十分となるため、得られるポリエステル潜在捲縮マルチフィラメント糸の潜在捲縮率が不十分となり、濃染性を付与することが出来ないという問題が発生する。
【００３６】
未延伸糸の伸度を上記の範囲とするためには、紡速３０００〜３５００ｍ／分で紡糸することが好ましい。
【００３７】
そして、束ねられた供給糸条を、延伸仮撚加工温度よりも２０℃以上高い温度であり、かつ、１７０〜２３０℃の温度下で、荷重０〜５ｇｆの低張力で熱処理を施した後、次いで、下記（Ｉ）および（ＩＩ）の仮撚条件で延伸仮撚加工をほどこす。そして、これらの工程を１５０ｍ／分以下の加工速度で連続しておこなうことが必要である。
【００３８】
（Ｉ）仮撚数が、２５０００／（０．９×Ｄ）１／２〜３５０００／（０．９×Ｄ）１／２である。なお、Ｄは延伸仮撚加工後のポリエステル潜在捲縮マルチフィラメント糸の総繊度（ｄｔｅｘ）である。
（ＩＩ）延伸仮撚加工温度が１４０〜１８０℃である。
【００３９】
本発明においては、未延伸糸に対して、延伸仮撚加工温度よりも２０℃以上高い温度であり、かつ１７０〜２３０℃であるという比較的高い処理温度で、しかも０〜５ｇｆの低い張力で熱処理をほどこすことで、供給糸条に対する熱効率が良好となり、高結晶化かつ高配向化を促すことができる。その結果、シャリ感と錘間染色品位に優れたフィラメント糸を得ることができる。
【００４０】
熱処理温度は、延伸仮撚加工温度よりも２０℃以上の高い温度であることが必要であり、３０℃以上の高い温度であることが好ましく、４０℃以上の高い温度であることがより好ましい。このような熱処理温度であると、熱効率が高くなり、得られるマルチフィラメント糸に濃染性を発現させることができる。尚、熱処理温度が、延伸仮撚加工温度よりも２０℃未満の温度差となると、熱効率が低くなってシャリ感と錘間染色品位に劣るものとなるので好ましくない。熱処理温度は、延伸仮撚加工温度の２０℃以上７０℃未満であることが好ましい。
【００４１】
さらに、熱処理温度が１７０℃未満であると、熱効率が低くなってシャリ感や錘間染色品位を向上することができなくなる。一方、２３０℃を超えると、供給糸条が融断して加工操業上の問題が発生したり、延伸仮撚加工時にフィラメント間の開繊状態が悪くなりストレッチ性が低減したりするので好ましくない。熱処理温度は、１８０〜２２０℃であることがより好ましい。
【００４２】
熱処理時の張力が、５ｇｆを超えると熱効率が低下するため、延伸仮撚加工時の解撚張力（例えば、図１における仮撚装置６と第３引取りローラ７間での張力）が高くなって錘間の内部物性差が大きくなり、染色差が大きくなるという問題が発生する。熱処理時の張力は、０〜３ｇｆであることが好ましい。
【００４３】
なお、熱処理時に用いられるヒーターの形状は、該未延伸糸への熱効率が安定である点や、仮撚時での糸切れや毛羽を抑制でき、品質の向上が図れる観点から、非接触のヒーターが望ましい。
【００４４】
さらに、上述のような条件で熱処理をほどこした後、０〜３５ｇｆの低張力で、好ましくは０〜１５ｇｆで、供給糸を冷却することが好ましく、室温にて冷却することが特に好ましい。これにより、熱作用を得た糸条が急冷されるため、錘間の内部物性差の安定化が図れる。
【００４５】
なお、上記熱処理時の張力が０ｇｆであっても、さらに熱処理前後および／または冷却ゾーン前後での供給糸のオーバーフィード率が０〜１０％であるという条件にて熱処理をほどこした方が、延伸仮撚加工時の加撚張力（例えば、図１における仮撚ヒーター５と仮撚装置６間での張力）がより低くなることから、錘間の内部物性差がより小さくなり染色差が小さくなると共に、濃染性も向上するため、特に好ましい。供給糸のオーバーフィード率は、好ましくは１〜８％であり、より好ましくは３〜７％である。
【００４６】
上記のようにして延伸仮撚加工前に前処理がほどこされた糸条に対して、次いで、特定の仮撚条件下で延伸仮撚加工をほどこすことにより、糸条の捩り変形量は少ないものの、潜在捲縮性と微細クリンプが付加されたフィラメント糸とすることができる。
【００４７】
延伸仮撚加工後のポリエステル潜在捲縮マルチフィラメント糸の総繊度が、Ｄ（ｄｔｅｘ）である場合の仮撚数（Ｔ／Ｍ）は、２５０００／（０．９×Ｄ）１／２〜３５０００／（０．９×Ｄ）１／２であり、２８０００／（０．９×Ｄ）１／２〜３３０００／（０．９×Ｄ）１／２であることが好ましい。延伸仮撚加工時の仮撚数が２５０００／（０．９×Ｄ）１／２未満であると、高い捲縮性が得られずストレッチ性を付与する事ができない。また、供給糸に熱が均一に付与されなくなり、錘間染色品位が劣るという問題がある。一方、３５０００／（０．９×Ｄ）１／２を超えると、糸切れが多発し加工操業面での問題が発現する。
【００４８】
さらに、本発明の製造方法において、延伸仮撚加工時のヒーター温度が１４０℃未満であると、糸条に対する熱効率が悪くなり、高い捲縮性を付与できないという問題がある。一方、延伸仮撚加工温度が１８０℃を超えると、供給糸条同士が融着し易くなり、シャリ感が強調されてシルキー感が低減するという問題がある。また、供給糸に熱が均一に付与されなくなり、錘間染色品位、濃染性に劣るという問題がある。
【００４９】
延伸仮撚加工における延伸倍率は、１．３〜１．７倍であることが好ましく、１．４〜１．６倍であることがより好ましい。１．３倍未満であると、延伸仮撚加工時の加工張力が低下し、糸切れが発生し易くなるとともに加工操業性が低下するという問題がある。一方、１．７倍を超えると、該加工時に糸切れや加工糸切れ毛羽が発生し易くなるという問題がある。
【００５０】
また、本発明の製造方法においては、上記の工程を、１５０ｍ／分以下の加工速度で連続しておこなうことが必要である。加工速度が１５０ｍ／分を超えると、加工条件設定が難しくなるに伴い、高い捲縮性を発現させることができない。また、加工速度は加工コストと仮撚数との兼ね合いから、８０〜１３０ｍ／分であることが好ましい。
【００５１】
なお、本発明に用いられる延伸仮撚装置としては特に限定されず、公知のものを適宜使用することができるが、高い捲縮性を発現させることができるとともに、加工工程のヤーンパスとして、熱処理後に糸条の内部構造を安定化させるための室温下における冷却ゾーンを確保しうるものが好ましい。
【００５２】
さらに、上述の製造方法にて得られた本発明のフィラメント糸には、風合いをさらに向上させる観点から、５００〜２０００Ｔ／Ｍ程度の追撚がほどこされていてもよい。
【００５３】
本発明の製造方法を、図１を用いて以下に説明する。
図１は、本発明のポリエステル潜在捲縮マルチフィラメント糸の製造方法の一実施態様を示す工程の概略図である。供給糸条（ポリエステルサイドバイサイド型の高配向未延伸糸Ｙ）には、供給ローラ１と第１引取りローラ３との間に設置された熱処理ヒーター２によって、低張力下で高温熱処理がほどこされ、次いで、第１引取りローラ３と第２引取りローラ４との間において、室温下で、低張力状態で冷却させる。引き続き連続して、第２引取りローラ４と第３引取りローラ７との間で、仮撚ヒーター５及びピンタイプ仮撚装置６を用いて、特定の延伸仮撚条件下で捲縮加工がほどこされることにより、本発明のポリエステル潜在捲縮マルチフィラメント糸が得られる。このマルチフィラメント糸は、第３引取りローラ７を経て、巻き取りローラ８によりパッケージ９に捲き取られる。
【００５４】
そして、該フィラメント糸に上述のような条件で熱処理を施すと、サイドバイサイド型構造由来以外での潜在捲縮性が付与され、その糸表面形態が緻密になり、高い捲縮性を発現するものとなる。加えて、フィラメント糸が相互に複雑に屈曲し、染料の吸着度合いが均一化される。その結果、錘間色差バラツキが抑制され、高ストレッチ性を有するフィラメント糸が得られるという効果が奏される。さらに、該フィラメント糸は、追撚を与えないで（つまり、無撚状態で）布帛の構成繊維として用いられても、布帛表面のシボ発生を防止することができる。
【００５５】
本発明のフィラメント糸を構成繊維として含む布帛（織編物組織）の形態は、特に、限定されるものではなく、織物では、平組織、綾組織、朱子組織、あるいは、ドビーやジャガードによる変化組織などが挙げられる。編物では、よこ編、トリコット編、ラッシェル編などが挙げられる。
【００５６】
このような布帛における本発明のフィラメント糸の含有割合は、本発明の効果（ストレッチ性、シボ抑制、濃染性）を効率よく発現させる観点から、布帛全体に対して５０質量％以上であることが好ましく、７５質量％以上であることがより好ましく、１００質量％であることが特に好ましい。
【００５７】
そして、このような形態を有する布帛に、精練処理やブラック染色をおこなうことにより、シャリ感や加工糸の錘間色差バラツキが抑制され、しかも、優れたストレッチ性と濃染性を有し、表面のシボ発生を防止されたものとなる。
【００５８】
また、布帛には、仕上げ加工工程において、染色はもちろんのこと濃染加工やアルカリ減量、柔軟、制電、撥水等の各種の加工が施されていても良い。
【実施例】
【００５９】
次に、実施例により本発明をさらに具体的に説明するが、本発明はこれらによって限定されるものではない。
【００６０】
本発明で用いられる評価方法を以下に示す。
（１）繊度
ＪＩＳ  Ｌ１０１３  ８．３．１の方法に従って測定した。
【００６１】
（２）潜在捲縮率（ストレッチ性）
実施例および比較例で得られたフィラメント糸から、枠周１．１２５ｍの検尺機を用いて、巻き数５回のカセを作製し、スタンドに吊り下げた状態で一昼夜放置した。次に、このカセに０．０００１４７ｃＮ／ｄｔｅｘの荷重（荷重１）を掛けて、沸水中に入れて３０分間の湿熱処理をおこなった後、ろ紙にて水分を軽く取って３０分風乾放置した。次いで、荷重１を掛けたまま、さらに０．００１７７ｃＮ／ｄｔｅｘの軽荷重（荷重２）を掛け、カセの長さＡを測定した。次に荷重２のみを外して重荷重０．０４４ｃＮ／ｄｔｅｘの荷重を掛け、カセの長さＢを測定した。下記式を用いて、潜在捲縮率を算出した。
潜在捲縮率（％）＝［（Ｂ−Ａ）／Ｂ］×１００
【００６２】
（３）伸度
ＪＩＳ  Ｌ１０１３  ８．５．５の方法に従って測定した。
【００６３】
（４）Ｌ＊値
以下の条件にて、精練およびブラック染色を行った後、下記反射率を測定しＬ＊値を求めた。すなわち、実施例および比較例にて得られた布帛を、精練剤（日華化学社製、「サンモールＦＬ」）を２ｇ／Ｌの濃度で水に溶解させた水溶液を用いて、８０℃×２０分の条件で精練をおこない、次いで、分散染料（ダイスター社製、「ダイアニックスブラックＨＧ−ＦＳ」（２００％）、７．５％ｏｍｆ）、染色助剤（日華化学社製、「ニッカサンソルトＳＮ−１３０」、０.５ｃｃ／Ｌ）および酢酸（０．２ｃｃ／Ｌ）を用いて、１３５℃で３０分間染色をおこなった。その際の浴比は１：５０であった。
【００６４】
その後、還元洗浄剤（一方社油脂工業社製、「ビスノールＰ−５５」）（５ｇ／Ｌ）を用いて、８０℃×２０分で洗浄をおこなった。そして、洗浄後の布帛に対して、分光光度計（マクベス社製、「ＭＳ−ＣＥ３１００型」）を用いて反射率を測定し、ＣＩＥ  Ｌａｂの色差式からＬ＊値を求めた。なお、Ｌ＊値は、その値が小さい程深みのある色となる。
【００６５】
（５）錘間染色品位（筒編染色評価）
得られたフィラメントを各錘別で筒編地を作成し、錘間での染色品位を以下の基準で目視にて評価した。
◎：染色品位のバラツキがほとんどなく、大変良好であった。
○：染色品位のバラツキが少なく、良好であった。
△：染色品位のバラツキがあり、やや悪かった。
×：染色品位のバラツキがあり、悪かった。
【００６６】
（６）濃染性（官能評価）
得られた布帛の表面を目視にて観察し、以下の基準で評価した。
◎：目標とする濃染性（深みのある色合い）を特に満足し、大変良好であった。
○：目標とする濃染性を満足し、良好であった。
△：目標とする濃染性を十分には満足せず、やや悪かった。
×：目標とする濃染性を満足せず、悪かった。
【００６７】
（７）ストレッチ性及びシャリ感風合い
得られた布帛の触感を確認し、以下の基準で評価した。
○：目標とするストレッチ性を満足し、風合いは良好であった。
△：目標とするストレッチ性を十分には満足せず、風合いはやや悪かった。
×：目標とするストレッチ性を満足せず、風合いは悪かった。
【００６８】
（実施例１）
イソフタル酸８モル％及び２，２−ビス〔４−（Ｂ−ヒドロキシエトキシ）フェニル〕プロパン５モル％を共重合成分として含む共重合ポリエチレンテレフタレート（ＰＥＴ）（極限粘度：０．６３）を高熱収縮性ポリエステル樹脂として用い、ポリエチレンテレフタレート（ＰＥＴ）（極限粘度：０．５３）を低熱収縮性ポリエステル樹脂として用いた。そして、両ポリエステル樹脂をサイドバイサイド型に接合しながら複合紡糸し、９０ｄｔｅｘ１２フィラメントの高配向未延伸糸（質量比率として高粘度側／低粘度側：６０／４０、紡糸速度：３２５０ｍ／ｍｉｎ、伸度：１１０％）を得た。
【００６９】
得られた未延伸糸を供給糸条として用い、図１に示す工程に従って、表１に示す条件下で本発明のポリエステル潜在捲縮マルチフィラメント糸を製造した。得られたフィラメント糸は、６８ｄｔｅｘ／１２フィラメントであった。この潜在捲縮性を有するフィラメント糸を無撚状態で経緯糸に用い、平二重織物を製織した（経糸密度：１７５本／２．５４ｃｍ、緯糸密度：１２９本／２．５４ｃｍ）。
【００７０】
得られた織物に対して、上述の（４）の方法により、精練、ブラック染色及び洗浄処理をおこなった。得られたマルチフィラメント糸および布帛の評価を表１に示す。
【００７１】
【表１】
0005850783.tif 000002
なお、表１において「ｏｆ率」はオーバーフィード率を表す。
【００７２】
（実施例２）
熱処理後の糸条に対し、室温下での冷却ゾーンを設けない以外は、実施例１と同様の加工法、延伸仮撚条件でマルチフィラメント糸を得、さらに布帛を得た。得られたマルチフィラメント糸および布帛の評価を表１に示す。
【００７３】
（実施例３）
第１引取りローラを使用せずに、さらに供給ローラ速度及び第２引取りローラ速度を表１に示したように変更し、供給ローラ及び第２引取りローラ間で弛緩状態にて熱処理及び室温冷却を行った以外は、実施例１と同様の加工法、延伸仮撚条件でマルチフィラメント糸を得、さらに布帛を得た。得られたマルチフィラメント糸および布帛の評価を表１に示す。
【００７４】
（比較例１）
延伸仮撚加工前の熱処理時のヒーター温度を１６５℃とした以外は、実施例１と同様の加工法、延伸仮撚条件でマルチフィラメント糸および布帛を得た。得られたマルチフィラメント糸および布帛の評価を表１に示す。
【００７５】
（比較例２）
延伸仮撚加工温度を１８５℃とした以外は、実施例１と同様の加工法、延伸仮撚条件でマルチフィラメント糸および布帛を得た。得られたマルチフィラメント糸および布帛の評価を表１に示す。
【００７６】
（比較例３）
延伸仮撚加工時の仮撚数を３０５０Ｔ／Ｍ（Ｚ撚）と低くした以外は、実施例１と同様の加工法、延伸仮撚条件でマルチフィラメント糸および布帛を得た。得られたマルチフィラメント糸および布帛の評価を表１に示す。
【００７７】
（比較例４）
延伸仮撚加工時の仮撚数を４５５０Ｔ／Ｍ（Ｚ撚）と高くした以外は、実施例１と同様の加工法、延伸仮撚条件でマルチフィラメント糸および布帛を得た。得られたマルチフィラメント糸および布帛の評価を表１に示す。なお、比較例４においては糸切れが発生し、安定した供給ができなかった。
【００７８】
（比較例５）
供給糸条を９０ｄｔｅｘ１２フィラメントから２００ｄｔｅｘ２４フィラメントに変更した以外は、比較例３と同様の加工法、延伸仮撚条件でマルチフィラメント糸を得た。得られたマルチフィラメント糸を無撚状態で経緯糸に用い、平二重織物を製織した（経糸密度：１１８本／２．５４ｃｍ、緯糸密度：８９本／２．５４ｃｍ）。得られた生機に対して上述の（４）の方法により、精練、ブラック染色及び洗浄処理をおこなった。得られたマルチフィラメント糸および布帛の評価を表１に示す。
【００７９】
（比較例６）
供給糸条の伸度を８６％とした以外は、実施例１と同様の加工法、延伸仮撚条件でマルチフィラメント糸および布帛を得た。得られたマルチフィラメント糸および布帛の評価を表１に示す。
【００８０】
（比較例７）
供給糸条の伸度を１１０％とし、さらに熱処理ゾーンでの加工張力が２５ｇｆとなるように供給ローラ及び第１引取りローラ速度を表１のように調整した以外は、実施例１と同様の加工法、延伸仮撚条件でマルチフィラメント糸を得た。得られたマルチフィラメント糸を無撚状態で経緯糸に用い、平二重織物を製織した（経糸密度：１８１本／２．５４ｃｍ、緯糸密度：１３５本／２．５４ｃｍ）。得られた生機に対して上述の（４）の方法により、精練、ブラック染色及び洗浄処理をおこなった。得られたマルチフィラメント糸および布帛の評価を表１に示す。
【００８１】
（比較例８）
供給糸条を９０ｄｔｅｘ１２フィラメントから９０ｄｔｅｘ４８フィラメントに変更し単糸繊度を１．８７ｄｔｅｘとした以外は、実施例１と同様の加工法、延伸仮撚条件でマルチフィラメント糸および布帛を得た。得られたマルチフィラメント糸および布帛の評価を表１に示す。
【００８２】
実施例１にて得られた布帛は、無撚であるにも係わらずシボ感がなく、シャリ感が加味され、加えて高いストレッチ性を示していた。特に、熱処理後の糸条に対し室温下での冷却ゾーンを設けたため、濃染性において、特に優れた特性を有していた。
【００８３】
実施例２で得られた布帛は、無撚であるにも係わらずシボ感がなく、シャリ感が加味され、加えて高いストレッチ性および濃染性を有していた。
【００８４】
実施例３にて得られた布帛は、実施例１よりもさらなる弛緩状態にて熱処理及び冷却を行っているため、無撚であるにも係わらずシボ感がなく、シャリ感を加味し、加えて高いストレッチ性および濃染性を示すなど、顕著に優れた特性を有していた。
【００８５】
比較例１においては、延伸仮撚加工前の熱処理温度が低かったため、得られた布帛においては加工錘間に色差バラツキがあると共に、シャリ感に乏しくドライタッチな風合いに欠けるものであった。
【００８６】
比較例２においては、延伸仮撚加工時温度が本発明の範囲を外れて高かったため、供給糸条に熱が均一に付与されず濃染性に劣るものであった。また、得られたマルチフィラメント糸には多数の切れ毛羽が確認された事から、製織時の開口状態が悪く、織物品位に問題を有していた。
【００８７】
比較例３においては、仮撚数が本発明の範囲に対し低く外れたため、マルチフィラメント糸の品位が劣り、特に、ストレッチ性および風合い面でシャリ感を得る事ができなかった。
【００８８】
比較例４においては、仮撚数が本発明の範囲に対し高く外れたため、得られたマルチフィラメント糸の品位が劣り、さらにはマルチフィラメント糸の安定供給ができなかった。
【００８９】
比較例５においては、供給糸条の単糸繊度が本発明の範囲を外れて高かったため、布帛の風合いが硬くなり、特に、風合い面でシャリ感を得る事が出来なかった。
【００９０】
比較例６では、供給糸条の伸度が本発明の範囲を外れて低かったため、得られたマルチフィラメント糸の潜在捲縮率が不十分となり、シャリ感に欠けると共に、濃染性に優れた布帛を得ることが出来なかった。
【００９１】
比較例７では、熱処理時の加工張力が本発明の範囲を外れて高かったため、シャリ感が不足すると共に、加工錘間に色差バラツキがあった。
【００９２】
比較例８においては、供給糸条の単糸繊度が本発明の範囲を外れて細かったため、得られた布帛においては、ソフトな風合いは得られるものの、シャリ感が少なくドライタッチな風合いを得ることができなかった。さらに、濃染性にも劣るものであった。
【符号の説明】
【００９３】
Ｙ  サイドバイサイド型潜在捲縮高配向未延伸糸
１  供給ローラ
２  熱処理ヒーター
３  第１引取りローラ
４  第２引取りローラ
５  仮撚ヒーター
６  ピンタイプ仮撚装置
７  第３引取りローラ
８  巻き取りローラ
９  パッケージ
【図１】
0005850783.tif 000003